(57)【特許請求の範囲】
【請求項１】
ａ）多官能性アミン単量体及び多官能性アクリルアミド単量体からポリアミドアミン前駆体混合物を製造する段階と、
ｂ）逆相懸濁重合方法を用いて、前記ポリアミドアミン前駆体混合物を架橋されたハイパーブランチポリアミドアミン粒子に重合する段階とを含むハイパーブランチポリアミドアミン粒子の製造方法。
【請求項２】
前記多官能性アミン単量体は、一つの単量体内のアミン基が少なくとも２つである請求項１に記載のハイパーブランチポリアミドアミン粒子の製造方法。
【請求項３】
前記多官能性アクリルアミド単量体は、一つの単量体内のアクリル基が少なくとも２つである請求項１に記載のハイパーブランチポリアミドアミン粒子の製造方法。
【請求項４】
前記多官能性アミン単量体は、一つの単量体内の一次アミン基が２つであるジアミンであり、多官能性アクリルアミド単量体は、一つの単量体内のアクリル基が２つである請求項１に記載のハイパーブランチポリアミドアミン粒子の製造方法。
【請求項５】
前記多官能性アミン単量体及び前記多官能性アクリルアミド単量体からポリアミドアミン前駆体混合物を製造する段階は、アミン単量体及びアクリルアミド単量体間のマイケル付加反応(Michael addition)によって行われる請求項１に記載のハイパーブランチポリアミドアミン粒子の製造方法。
【請求項６】
前記ポリアミドアミン前駆体混合物を製造する段階では、前記前駆体混合物の製造の際にいずれか一つの単量体を残りの単量体に対して徐々に投入することにより、反応初期に得られる前記ポリアミドアミン前駆体混合物の末端を、アミン基またはアクリル基のいずれか一つのみとする請求項５に記載のハイパーブランチポリアミドアミン粒子の製造方法。
【請求項７】
前記ポリアミドアミン前駆体混合物を製造する段階では、水を溶媒として用い、それぞれの単量体を選択するに際して、水に対する溶解度の差がある単量体を使用して、各単量体を一時に投入しても、水に対する溶解度の差により、水によく溶解しない単量体が、水溶液相の水によく溶解する単量体に徐々に投入されたのと同一の効果を出す請求項５に記載のハイパーブランチポリアミドアミン粒子の製造方法。
【請求項８】
前記ポリアミドアミン前駆体混合物の製造に使用される温度を０℃〜５０℃の範囲、単量体の濃度を２０％〜８０％に調節する請求項１に記載のハイパーブランチポリアミドアミン粒子の製造方法。
【請求項９】
前記架橋されたハイパーブランチポリアミドアミン粒子の架橋度を、更なる架橋剤を使用することなく、多官能性単量体のモル比を変化させることにより調節する請求項１に記載のハイパーブランチポリアミドアミン粒子の製造方法。
【請求項１０】
前記逆相懸濁重合は、安定剤と共にポリアミドアミン前駆体水溶液を、２倍〜２０倍程度の体積を有する有機溶媒に分散させ、３０℃〜８０℃で行う請求項１に記載のハイパーブランチポリアミドアミン粒子の製造方法。
【請求項１１】
前記逆相懸濁重合に使用される有機溶媒は、炭素数５〜１２の脂肪族炭化水素、炭素数５〜１２の脂肪族環状炭化水素、および炭素数６〜１２の芳香族炭化水素の中から選ばれるいずれか１種であり、前記安定剤は、スパン６０、８０を含む脂肪酸ソルビタンエステル化合物(sorbitan esters of fatty acids)、１２−ブチノイルオキシ−９−オクタデセネート(12-butinoyloxy-9-octadecenate)、およびポリヒドロキシステアリン酸と４−ポリエチレンオキシドのブロック共重合体(poly(hydroxyl stearic acid)-co-poly(ethylene oxide)block copolymers)の中から選ばれるいずれか１種またはいずれか２種以上の混合物である請求項１０に記載のハイパーブランチポリアミドアミン粒子の製造方法。
【請求項１２】
前記得られたハイパーブランチポリアミドアミン粒子の大きさが５０μｍ〜５００μｍである請求項１〜１１のいずれか１つに記載のハイパーブランチポリアミドアミン粒子の製造方法。
【請求項１３】
ポリアミドアミン前駆体混合物を製造する段階を、多官能性アミン単量体及び多官能性アクリルアミド単量体から水溶液相のマイケル付加反応によって行う請求項１に記載のハイパーブランチポリアミドアミン粒子の製造方法。
【請求項１４】
請求項１〜１３のいずれかに記載の製造方法で得られたハイパーブランチポリアミドアミン粒子を用いて、限外濾過工程を行うことなく重金属含有汚染水中の重金属を除去する方法。
【発明の詳細な説明】
【技術分野】
【０００１】
本発明は、多官能性単量体から逆相懸濁重合によって得られるハイパーブランチポリアミドアミン粒子の製造方法、およびこれにより製造されるハイパーブランチポリアミドアミン粒子に関する。
本発明で製造されるハイパーブランチポリアミドアミン粒子は、遷移金属イオンの配位基として作用することが可能な多数のアミンとアミド基とを備えており、水溶液中の遷移金属イオンと錯化合物を形成して金属イオンを効果的に除去することができる。
【背景技術】
【０００２】
従来の技術として、汚染廃水から重金属イオンを除去するための様々な技術が知られている。一例として、ミセル増強限外濾過（micellar-enhanced ultrafiltration、ＭＥＵＦ）および重合体支持限外濾過（polymer supported ultrafiltration、ＰＳＵＦ）に関連する技術を適用して重金属を除去することができる。
最近、樹状高分子を用いて汚染廃水中の金属イオンを除去する技術が開発されたが、例えば、韓国公開特許第１０−２００７−００６２９７２号（２００７年６月１８日）には、多量の汚染水中の汚染物質のうち少なくとも一部と結合するに十分な量の製剤に接触させて多量の汚染物質結合デンドリマーを生成させ、汚染水から汚染物質結合デンドリマーを濾過することにより、金属イオンが除去された多量の濾過水を生成する方法が開示されている。
【０００３】
前記樹状高分子は、連続的な分岐構造と多数の末端基とを備えた高分子であって、一般に、規則的によく配列された分岐構造のデンドリマーと、不規則的な分岐構造を有するハイパーブランチ高分子に分けられる。
前記デンドリマーは、完全に構造が制御された高分子であって、２種の反応基のうちいずれか１種が２つ以上である単量体の繰り返し反応によって３次元的に枝が伸びる形態のものであって、よく制御された大きさと模様を有しているが、多段階の反応を介して合成しなければならず、分離および精製過程が複雑である。
【０００４】
図１のａ）はデンドリマー(dendrimer)を示す。デンドリマーは、分岐ごとに同一の単量体が繰り返されながら内部は相対的に空間が広いが、外側に伸びていくほど空間的に密集する特性を示し、このため、鎖が絡み合う線状高分子とは異なり、独立した分子として存在する可能性がある。
また、前記デンドリマーは、コア、分岐、表面という相異なる構造的位置に相異なる化学的性質を与えることができ、特に多数の官能基が存在する表面および分岐の化学的性質を選択することにより、特定の物質との相互作用を増大させるか或いは捕集することができる。
【０００５】
しかし、前記デンドリマーは、２種の反応基を繰り返し反応させなければならないので、一度に製造することができないため、多段階の合成工程を経るしかなく、製造コストが増大し、成長させることが可能な分子の大きさに制約があるという欠点がある。
これに対し、ハイパーブランチ高分子は、多官能性単量体であるＡとＢとの一次反応生成物であるＡＢｘ（ｘ≧２）の形態の単量体から一回の重合によって合成することができるため、相対的にデンドリマーに比べて合成が容易で量産が有利である。ところが、ＡＢｘ単量体は、２種の反応性がある相異なる（ＡとＢ）官能基を含んでいるため、前記ＡＢｘ（ｘ≧２）形態の単量体を製造するために、多段階の合成経路を経なければならないという欠点がある。
【０００６】
図１のｂ）はハイパーブランチ高分子(hyperbranched polymer)を示す。ハイパーブランチ高分子は、デンドリマーと同様に多数の官能基を表面に備えるが、有機反応の繰り返しによって合成されるデンドリマーとは異なり、高分子重合反応によって合成されるため、大量の合成が可能であり、高い産業的応用可能性を有する。
【０００７】
これに反し、前記ハイパーブランチ高分子は、完全に制御されたデンドリマーに比べて多分散性が大きく、構造が一定ではないという欠点があるが、コアの反応性改質又は中間体の反応性改質、単量体の添加速度調節などの方法によって構造の制御が可能である。
【０００８】
前記ハイパーブランチ高分子の製造例として、最も一般的なＡＢ2形態の単量体を挙げることができる。
前記ＡＢ2形態の単量体は、１つの官能基を有するＡ部分と、２つの官能基を有するＢ部分とを含む単量体であって、これを重合する場合に得られるハイパーブランチ高分子は、図２に示された構造を有することができる。
前記ＡＢ2形態の単量体から合成されるハイパーブランチ高分子は、未反応のＢ官能基の数によって樹状(dendritic)、線状(linear)および末端(terminal)の３つの形態の繰返し単位構造に分けられる。これを図２から考察することができる。
【０００９】
ところが、ＡＢ2単量体を用いたハイパーブランチ高分子は、単量体合成の困難性により量産が難しく、商業化された種類も多くない。最近、このような問題点を最小限に止めるための試みの一環として、１種の反応性基を多数備える多官能性化合物を混合して使用するハイパーブランチ高分子の合成方法が報告された。例えば、特定の多官能性単量体であるＡ2とＢnとが反応してＡ’Ｂ’n-1になると、Ａ’またはＢ’の反応性がＡまたはＢより著しく低下する化学構造を有する場合、反応初期にＡ’Ｂ’n-1形態の生成物が主に作られるため、これらを重合してハイパーブランチ高分子を製造することができる。
【００１０】
具体的には、２つの官能基を有するＡ2単量体と３つの官能基を有するＢ3単量体を用いてハイパーブランチ高分子を製造することができる。Ａ2単量体とＢ3単量体とを重合することを意味するＡ2＋Ｂ3の単量体の重合法は、ＡＢ2単量体の重合法と比較して、Ａ2単量体とＢ3単量体とを、商業的に低廉かつ容易に入手することができ、単量体の選択の幅が広いため、様々な高分子構造を容易に合成することができる。
下記化学式１では、Ａ2＋Ｂ3単量体を用いたハイパーブランチ高分子の合成を示す。
［化学式１]  
0005938521.tif 000002
【００１１】
他の方法として、多官能性単量体であるＡm（ｍ≧２）またはＢn（ｎ≧３）単量体のいずれか一つを反応物に徐々に投入し、各単量体のモル比が大きく異なるように反応条件を設定することにより、生成される重合体の末端基がＡまたはＢのいずれか一つとなる状態で重合を行うと、ＡＢx（ｘ≧２）形態の単量体が重合されるのと同様の効果を得ることができる。
このような反応性基を多数備える多官能性化合物を混合して使用する合成方法は、使用可能な多官能性単量体を容易に得ることができるという利点があるが、一般に多官能性単量体を重合させるときに起こる架橋現象を完全に排除することができないため、カロザース(Carothers)方程式またはフローリー(Flory)方程式によって予測される臨界反応進行度(critical extent of reaction)に到達すると、架橋反応によって高分子ゲルが生成され、もはや溶媒に溶解させることができない。
【００１２】
一方、樹状高分子は、多くの分岐構造と末端基とを備えるため、このような特性を利用しようとする研究が多く行われてきている。
ポリアミドアミンデンドリマーは、多数のアミンとアミド機能性基とを備えるが、このような機能性基をリガンドとして用いると、水溶液中の重金属イオンを非常に効率よく除去することができる。
【００１３】
例えば、デンドリマーを用いて重金属イオンを除去することができるが、重金属を含む廃水とデンドリマーとを混合した後、前記デンドリマーおよび重金属イオンの配位されたデンドリマーは重合体支持限外濾過(polymer-supported ultrafiltration)を用いて水から分離することができ、分離された結合体は水のｐＨを低減することによりデンドリマーから重金属イオンを分解してそれぞれを回収することができる。
ところが、前記金属イオンの配位されたデンドリマーを水溶液から分離するために、メンブランを用いる限外濾過(ultrafiltration)分離過程を経なければならないという欠点があって、その改善された方法が求められている。
【発明の概要】
【発明が解決しようとする課題】
【００１４】
本発明の目的は、別途の限外濾過工程を必要とせず、水溶液中の重金属イオンの除去に効果的に用いられる、数十ミクロン〜数百ミクロンサイズのヒドロゲル粒子形態の架橋されたハイパーブランチポリミドアミン高分子粒子、およびその製造方法を提供することにある。
また、本発明の他の目的は、上記ハイパーブランチポリアミドアミン高分子粒子を用いて、メンブランを使用する限外濾過分離工程を採用することなく、単純濾過工程によって水溶液中の重金属イオンを効率よく除去することが可能な方法を提供することにある。
但し、本発明の解決しようとする課題は、前述した課題に限定されるのではなく、本発明の思想および領域から外れない範囲内で様々に拡張できる。
【課題を解決するための手段】
【００１５】
上記目的を達成するために、本発明は、ａ）多官能性アミン単量体と多官能性アクリルアミド単量体とからポリアミドアミン前駆体混合物を製造する段階と、ｂ）逆相懸濁重合方法を用いて前記ポリアミドアミン前駆体混合物を、架橋されたハイパーブランチポリアミドアミン粒子に重合する段階とを含んでなる、ハイパーブランチポリアミドアミン粒子の製造方法を提供する。
例示的な実施例によれば、前記多官能性アミン単量体は一つの単量体内のアミン基が少なくとも２つであってもよく、前記多官能性アクリルアミド単量体は一つの単量体内のアクリル基が少なくとも２つであってもよい。
【００１６】
例示的な実施例によれば、前記多官能性アミン単量体は一つの単量体内のアミン基が２つであるアミンであり、多官能性アクリルアミド単量体は一つの単量体内のアクリル基が２つである。
例示的な実施例によれば、前記多官能性アミン単量体と多官能性アクリルアミド単量体とからポリアミドアミン前駆体混合物を製造する段階は、アミン単量体及びアクリルアミド単量体間のマイケル付加反応(Michael addition)によって行うことができる。
【００１７】
例示的な実施例によれば、前記ポリアミドアミン前駆体混合物を製造する段階では、前記前駆体の製造段階の反応初期に、一方の単量体を他方の単量体に対して徐々に投入することにより、反応初期に得られる前記ポリアミドアミン前駆体の末端はアミン基またはアクリル基のいずれか一つのみからなる。
例示的な実施例によれば、前記ポリアミドアミン前駆体混合物を製造する段階では、水を溶媒として反応させ、それぞれの単量体を選択するに際して、水に対する溶解度の差がある単量体を使用することにより、各単量体を一時に投入しても、水に対する溶解度の差により、水によく溶解する単量体を含む水溶液相に、水によく溶解しない単量体が徐々に投入されたような効果を出す。
【００１８】
例示的な実施例によれば、前記ポリアミドアミン前駆体混合物の製造に使用される温度は０℃〜５０℃の範囲であり、単量体の濃度は２０％〜８０％に調節される。
例示的な実施例によれば、前記架橋されたハイパーブランチポリアミドアミン粒子の架橋度は、更なる架橋剤を使用することなく、多官能性単量体のモル比を変化させて調節することができる。
例示的な実施例によれば、前記逆相懸濁重合は、ポリアミドアミン前駆体水溶液を、２倍〜２０倍程度の体積を有する有機溶媒に分散させ、３０℃〜８０℃で行うことができる。
【００１９】
例示的な実施例によれば、前記逆相懸濁重合に使用される溶媒は、炭素数５〜１２の脂肪族炭化水素、炭素数５〜１２の脂肪族環状炭化水素および炭素数６〜１２の芳香族炭化水素から選ばれるいずれか１種である。前記安定剤は、スパン６０、８０などの脂肪酸ソルビタンエステル化合物(sorbitan esters of fatty acids)、１２−ブチノイルオキシ−９−オクタデセネート(12-butinoyloxy-9-octadecenate)、およびポリヒドロキシステアリン酸と４−ポリエチレンオキシドのブロック共重合体(poly(hydroxystearic acid)-co-poly(ethylene oxide)block copolymers)から選ばれるいずれか１種またはいずれか２種以上の混合物であってもよい。
【００２０】
また、本発明は、前記製造方法によって得られるハイパーブランチポリアミドアミン粒子を提供する。
例示的な実施例によれば、前記ハイパーブランチポリアミドアミン粒子の大きさは５０μｍ〜５００μｍである。
【００２１】
また、本発明は、前記製造されたハイパーブランチポリアミドアミン粒子を用いて、重金属の含まれた汚染水中の重金属を除去する方法を提供する。
【発明の効果】
【００２２】
通常のヒドロゲル(hydro gel)または超吸収性樹脂（super absorbent polymer、ＳＡＰ）粒子は単量体と共に架橋剤(cross-linker agent)を用いて重合と同時に架橋(cross-linking)反応を誘導して製造するが、本発明を利用する場合、多官能性単量体を用いてポリアミドアミン前駆体混合物を製造した後、逆相懸濁重合法を用いてハイパーブランチ高分子を製造するため、別途の架橋剤および開始剤を添加しなくても、適切に架橋が行われたヒドロゲル形態のハイパーブランチポリアミドアミン粒子の製造が可能である。
また、本発明で得られるハイパーブランチポリアミドアミン粒子は、限外濾過工程を必要とせず、単純濾過工程のみで、水溶液中の重金属イオンを非常に効率よく除去することができる。
【図面の簡単な説明】
【００２３】
【図１】従来の知られたデンドリマーとハイパーブランチ高分子との構造を示す概略図である。
【図２】ＡＢ2単量体から生成されたハイパーブランチ高分子の一般な構造を示す図である。
【図３】本発明の参考例１で示したハイパーブランチポリアミドアミンの合成を示す反応式である。
【図４】本発明の参考例１で得た高分子の核磁気共鳴分光分析結果としてＭＢＡ（ａ）、ハイパーブランチポリアミドアミン（ｂ）の陽子スペクトルである。
【図５】本発明の参考例１で得た高分子の熱重量分析器の分析結果である。
【図６】本発明の参考例１と実施例２とによって製造したハイパーブランチポリアミドアミン（ａ）、ハイパーブランチポリアミドアミン粒子（ｂ）の赤外線分光器による分析結果である。
【図７】本発明の実施例２によって製造したハイパーブランチポリアミドアミン粒子の偏光顕微鏡写真である。
【図８】本発明の実施例２によって製造したハイパーブランチポリアミドアミン粒子の走査電子顕微鏡写真である。
【図９】本発明の実施例３によって製造した単量体の比率による様々なハイパーブランチポリアミドアミン粒子の偏光顕微鏡写真である。（ａ）１／１比率のハイパーブランチポリアミドアミン粒子、（ｂ）１．５／１比率のハイパーブランチポリアミドアミン粒子、（ｃ）２／１比率のハイパーブランチポリアミドアミン粒子。
【図１０】本発明の実施例４によって製造した単量体の比率による様々なハイパーブランチポリアミドアミン粒子の含水率を比較した写真である。
【発明を実施するための形態】
【００２４】
以下、添付図面を参照して、本発明の実施例に係るハイパーブランチポリアミドアミン粒子について詳細に説明する。本発明は、様々な変更を加えることができ、様々な実施形態を有することができる。よって、特定の実施例を例示し、本文に詳細に説明しようとする。ところが、これは、本発明を特定の開示形態について限定するためのものではなく、本発明の思想及び技術範囲に含まれる全ての変更、均等物及び代替物を含むものと理解されるべきである。添付図面において、構造物の寸法は本発明の明確性を期するために実際より拡大して示したものである。
本出願で使用する用語は、単に特定の実施例を説明するために用いられたもので、本発明を限定しようとする意図ではない。単数の表現は、文脈上明らかに異なる意味を表さない限り、複数の表現を含む。本出願において、「含む」又は「有する」などの用語は、明細書に記載された特徴、数字、段階、動作、構成要素又はそれらの組み合わせが存在することを示すものであり、１つ又はそれ以上の他の特徴、数字、段階、動作、構成要素又はそれらの組み合わせの存在又は付加の可能性を予め排除するものではないと理解されるべきである。
他に定義がない限り、技術的用語や科学的な用語を含む、ここで使用される全ての用語は、本発明の属する技術分野における通常の知識を有する者に一般的に理解されるのと同一の意味を有する。一般に使用される辞書に定義されているような用語は、関連技術の文脈上持つ意味と同じ意味を持つと解釈されるべきであり、本出願において明らかに定義しない限り、理想的または過度に形式的な意味には解釈されない。
【００２５】
本発明は、ａ）多官能性アミン単量体と多官能性アクリルアミド単量体とからポリアミドアミン前駆体混合物を製造する段階と、ｂ）逆相懸濁重合方法を用いて前記ポリアミドアミン前駆体混合物を、架橋されたハイパーブランチポリアミドアミン粒子に重合する段階とを含んでなる、ハイパーブランチポリアミドアミン粒子の製造方法を提供する。
【００２６】
一実施例として、前記多官能性アミン単量体及び多官能性アクリルアミド単量体は、アミンの窒素原子がアクリルアミドのアクリル基炭素と反応するマイケル付加反応によってポリアミドアミン前駆体混合物を製造することができる。また、前記マイケル付加反応は、後続段階である逆相懸濁重合方法においてもハイパーブランチポリアミドアミン粒子を製造するための架橋反応に使用される。
【００２７】
本発明におけるポリアミドアミド前駆体混合物は、前記多官能性アミン単量体及び多官能性アクリルアミド単量体から架橋ハイパーブランチポリアミドアミン粒子を生成するための中間体に該当し、オリゴマー性単分子からなる混合物である。例えば、１つのアミン単量体と１つのアクリルアミド単量体とが反応して得られるオリゴマー、２つのアミン単量体と１つのアクリルアミド単量体とが反応して得られるオリゴマー、１つのアミン単量体と２つのアクリルアミド単量体とが反応して得られるオリゴマー、２つのアミン単量体と２つのアクリルアミド単量とが反応して得られるオリゴマー、３つのアミン単量体と２つのアクリルアミド単量体とが反応して得られるオリゴマー、２つのアミン単量体と３つのアクリルアミド単量体とが反応して得られるオリゴマーなどを含むことができる。
具体的なアミン化合物及びアクリルアミド化合物として、アキレンジアミン（Ａ）及びビスアクリルアミド単量体（Ｂ）を使用した場合は、それぞれの単量体を用いてポリアミドアミン前駆体混合物を製造する場合に、Ａ−Ｂ、Ａ−Ｂ−Ａ、Ｂ−Ａ−Ｂ、Ａ−Ｂ−Ａ−Ｂ、Ｂ−Ａ−Ｂ−Ａ、Ａ−Ｂ−Ａ−Ｂ−Ａ、Ｂ−Ａ−Ｂ−Ａ−Ｂ、…などの線状のオリゴマー化合物が得られる。前記ポリアミドアミン前駆体混合物はこれらの混合物を意味する。
【００２８】
また、前記アルキレンジアミンの場合、一つのアミン基は、前記アクリルアミドとのマイケル付加反応が２回行われるため、前記線状のオリゴマー化合物だけでなく、一つのアミン基に２つのアクリルアミド基が結合した分岐(branch)状のオリゴマー化合物も得ることができ、本発明におけるポリアミドアミン前駆体混合物はこれらも含むことができることを意味する。
具体的には、Ａ（−Ｂ）−Ｂ、Ｂ−Ａ−Ｂ（−Ｂ）、（Ｂ−）Ｂ−Ａ−Ｂ（−Ｂ）、Ａ（−Ｂ−Ａ）−Ｂ、Ｂ−Ａ−Ｂ（−Ｂ−Ａ）などの分岐状のオリゴマー化合物が挙げられる。本発明におけるポリアミドアミン前駆体混合物はこれらを含むことを意味する。
【００２９】
本発明で使用される多官能性アミン単量体は、一つの単量体内のアミン基が少なくとも２つであってもよい。すなわち、アルキレン基の末端にアミン基が２つ以上であるジアミン、トリアミンまたはポリアミンであってもよく、アルキレン基の中間に水素原子の代わりにアミン基を含む或いはアルキレン基の中間に水素の代わりにアミン基を含むアルキル基が置換できる。
前記ジアミンの場合、一次ジアミン(primary diamine)は、一つのアミン基が２つのアクリルアミドとマイケル付加反応することが可能であるため、追加の架橋反応が可能である。
【００３０】
本発明で使用できる多官能性アミン単量体としては、例えば、エチレンジアミン、１，２−ジアミノプロパン、１，４−ジアミノブタン、ヘキサメチレンジアミン、ジエチレントリアミン、トリエチレンテトラアミン、トリス（２−アミノエチル）アミン、ジアミノシクロヘキサン、ペンタエチレンヘキサアミン、２−アミノエチルピペラジンなどが使用できるが、好ましくは、エチレンジアミン、１，４−ブチレンジアミン、ジエチレントリアミンなどが使用できる。
【００３１】
本発明で使用される多官能性アクリルアミド単量体は、一つの単量体内のアクリル基が少なくとも２つであってもよく、前記多官能性アクリルアミド単量体の好ましいアクリル基の個数は２〜３つであり、さらに好ましくは２つである。
【００３２】
本発明の例示的な実施例として、前記多官能性アミン単量体は、一つの単量体内の一次アミン基が２つであるジアミンであり、多官能性アクリルアミド単量体は、一つの単量体内のアクリル基が２つであってもよい。
前記多官能性アクリルアミド単量体としては、例えば、Ｎ，Ｎ’−メチレンビスアクリルアミド、Ｎ，Ｎ’−（１，２−ジヒドロキシエチレン）ビスアクリルアミド、Ｎ，Ｎ’−エチレンビスアクリルアミド、エチニウムブロミド−Ｎ，Ｎ’−ビスアクリルアミドが使用できるが、好ましくはＮ，Ｎ’−メチレンビスアクリルアミドまたはＮ，Ｎ’−エチレンビスアクリルアミドである。
【００３３】
本発明で前記多官能性アミン単量体及び多官能性アクリルアミド単量体からポリアミドアミン前駆体混合物を製造する段階は、アミン単量体及びアクリルアミド単量体間のマイケル付加反応によって行われる。
前記マイケル付加反応は、アクリル基などのカルボニル基のα位にビニル基を求核体が付加反応することにより、求核体とカルボニル基のβ位の炭素とが化学結合する反応を意味する。エチレンジアミンとアクリル酸誘導体との反応を例として挙げると、アミンの窒素が２つのビニル基と全て反応すると仮定する場合、下記化学式２で表される化合物が得られる。ここで、Ｒ3はアクリル酸誘導体がを有することが可能な官能基に該当する。
[化学式２]
0005938521.tif 000003
【００３４】
本発明でポリアミドアミン前駆体混合物を製造する段階では、前記前駆体化合物の製造段階で、いずれか一つの単量体を残りの単量体に対して徐々に投入することにより、反応初期に生成される重合体の末端基が特定の単量体のうちいずれか一つのみからなる状態で重合され、ハイパーブランチポリアミドアミン高分子前駆体混合物を作ることができる。
前記アミン基及びアクリル基を有する単量体として、例えば、反応初期に得られるポリアミドアミン前駆体混合物の末端がアミン基またはアクリル基のいずれか一つのみからなってもよい。
【００３５】
一実施例として、アミン及びアクリル基を有する単量体とのマイケル付加反応において、前記アミンが溶解した溶媒に、アクリル基を有する単量体を徐々に滴下することにより、反応初期に得られる前記ポリアミドアミン前駆体混合物の末端をアミン基とし、或いは、これと反対に、前記アクリル基を有する単量体が溶解した溶媒にアミン単量体を徐々に滴下することにより、反応初期に得られる前記ポリアミドアミン前駆体混合物の末端をアクリル基とすることができる。
前記方法を用いてポリアミドアミン前駆体混合物を製造すると、追加の架橋反応を抑制することができ、オリゴマー状態のポリアミドアミン前駆体混合物を安定的に製造することができる。
【００３６】
また、本発明で前記ポリアミドアミン前駆体混合物を製造する段階は、水溶液状態で反応させる場合、前記単量体間の水に対する溶解度の差がある単量体を選択することにより容易に行われる。すなわち、水に対する溶解度の差が大きい単量体をまず水に溶解して水溶液状態とし、以後、水によく溶解しない単量体を一時に投入しても、前記水によく溶解しない単量体は水に対する溶解度が低いため、結局は、水によく溶解しない単量体を、水によく溶解する単量体が溶解している水溶液に徐々に投入したような効果を出すことができるからである。
【００３７】
一実施例として、エチレンジアミンとＮ，Ｎ’−メチレンビスアクリルアミドとのマイケル付加反応によって前記ポリアミドアミン前駆体混合物を製造する場合を挙げると、前記エチレンジアミンは、水に非常によく溶解するＢ4単量体であって、水溶液によく溶解する状態で存在することができる。ところが、Ａ2単量体であるＮ，Ｎ’−メチレンビスアクリルアミドの場合は、水によく溶解しないので、エチレンジアミン水溶液にＮ，Ｎ’−メチレンビスアクリルアミドを一時に投与しても、水に対する溶解度の差により前記Ｎ，Ｎ’−メチレンビスアクリルアミドがエチレンジアミンと全て一時に反応するのではなく、反応初期状態では水溶液相にエチレンジアミンが絶対的に多い数だけ存在することにより、ポリアミドアミン前駆体混合物の末端はアミン基を含むものが大部分となる。
【００３８】
以後継続的に反応が進むにつれて、メチレンビスアクリルアミドが徐々に溶解してマイケル付加重合反応が引き続き行われ、ハイパーブランチポリアミドアミン前駆体混合物が継続的に作られる。
本発明の一実施例として、前記ポリアミドアミン前駆体の製造に使用される温度は０℃〜５０℃の温度範囲であり、単量体の濃度は２０％〜８０％に調節できる。
【００３９】
本発明で前記架橋されたハイパーブランチポリアミドアミン粒子の製造において、架橋度は、更なる架橋剤を使用することなく、多官能性単量体のモル比を変化させて調節できる。
例示的に、Ａ2単量体とＢ4単量体を使用する場合、１．０〜２．０モルのＡ2単量体を１モルのＢ4単量体と反応させ、逆相懸濁重合を行うと、適切に架橋が行われたハイパーブランチポリアミドアミン粒子を製造することができる。
【００４０】
一実施例として、本発明では、Ｎ，Ｎ’−メチレンビスアクリルアミド［ＭＢＡ］とエチレンジアミン［ＥＤＡ］の比率を異ならせて、架橋されたハイパーブランチポリアミドアミン粒子を製造することができるが、前記ＭＢＡと前記ＥＤＡとのモル比をそれぞれ１／１、１．５／１、および２／１の比率とする場合、架橋度はＮ，Ｎ’−メチレンビスアクリルアミドの含量が増加するほど、増加すると予想することができる。
エチレンジアミンの場合、前記両末端のアミンは２つのアクリル基との反応が可能な化合物であるので、架橋の特性が一層増加することになる。
【００４１】
また、本発明によって製造されたハイパーブランチポリアミドアミン粒子は、架橋程度に応じて、水による膨潤程度の異なるヒドロゲル特性を示すことができる。すなわち、架橋度が増加するにつれて、得られるハイパーブランチポリアミドアミン粒子の含水率は減少する。
【００４２】
本発明の第２段階である前記逆相懸濁重合は、安定剤と共にポリアミドアミン前駆体混合物の水溶液を、２倍〜２０倍程度の体積を有する有機溶媒に分散させ、３０℃〜８０℃で行うことができる。
一実施例として、前記ポリアミドアミン前駆体混合物の水溶液を、水との相溶性がない溶媒、例えばトルエン、シクロヘキサンなどに適切な安定剤を用いて分散させると、逆相懸濁重合を行うことができ、重合反応が行われるにつれて架橋しながら、大きさが調節されたハイパーブランチポリアミドアミン粒子が作られる。
【００４３】
前記逆相懸濁重合は、懸濁重合において水とオイルとの相を逆にして行われる重合方法である。一般な懸濁重合は、溶媒の代わりに、単量体との相溶性がない水を用いて重合する方法であって、単量体とこれに溶解する開始剤とを用いて、これらを水中に入れ、激しく撹拌させると、開始剤の溶け込んだ単量体が小さな油滴として分散し、その油滴中で重合が始まり、後で重合体の小粒子として水中に分散する。前記懸濁重合は、単量体粒子が水に分散した形態で重合が行われるため、重合熱が媒質（水）に伝達されて急激な温度上昇がなく、重合後、生成された高分子から水を容易に除去することができるという利点がある。
これに対し、前記逆相懸濁重合は、水に溶解している単量体などがオイルに分散した形態で重合が行われる方法であって、高吸収性高分子などの製造に利用できる。
例示的な実施例として、前記逆相懸濁重合に使用される溶媒は、炭素数５〜１２のアルカン、炭素数５〜１２のシクロアルカン、および炭素数６〜１２の芳香族炭化水素の中から選ばれるいずれか１種であり、前記安定剤は、スパン６０、８０を含む脂肪酸ソルビタンエステル化合物(sorbitan esters of fatty acids)、１２−ブチノイルオキシ−９−オクタデセネート(12-butinoyloxy-9-octadecenate)、およびポリヒドロキシステアリン酸と４−ポリエチレンオキシドのブロック共重合体(poly(hydroxystearic acid)-co-poly(ethylene oxide)block copolymers)の中から選ばれるいずれか１種またはいずれか２種以上の混合物とすることができる。
【００４４】
また、本発明は、多官能性アミン単量体及び多官能性アクリルアミド単量体からポリアミドアミン前駆体混合物を製造する段階と、逆相懸濁重合方法を用いて、前記ポリアミドアミン前駆体混合物をハイパーブランチポリアミドアミン粒子に製造する段階とを含んで得られるハイパーブランチポリアミドアミン粒子を提供することができる。
【００４５】
また、本発明は、多官能性アミン単量体及び多官能性アクリルアミド単量体から水溶液相のマイケル付加反応によって得られるポリアミドアミン前駆体混合物を、逆相懸濁重合方法を用いて、架橋されたハイパーブランチポリアミドアミン粒子に重合することにより得られるハイパーブランチポリアミドアミン粒子を提供することができる。
前記ハイパーブランチポリアミドアミン粒子は、限外濾過工程を行うことなく、重金属の含まれた汚染水中の重金属を除去することができる。
前記得られるハイパーブランチポリアミドアミン粒子の大きさは２０μｍ〜２０００μｍとすることができ、好ましくは５０μｍ〜５００μｍの範囲である。
【００４６】
本発明によって得られるハイパーブランチポリアミドアミン粒子は、別途の限外濾過工程が不要であるため、重金属を含む汚染水溶液相に前記ハイパーブランチポリアミドアミン粒子を分散させ、重金属をハイパーブランチポリアミドアミン粒子内のアミン基またはアミド基に配位させた後、前記ハイパーブランチポリアミドアミン粒子の含まれた水溶液をフィルタリングすることにより、容易に水溶液中の重金属を除去することができる。
その後、重金属を含むハイパーブランチポリアミドアミン粒子からｐＨ調節などによって重金属を除去することにより、前記ハイパーブランチポリアミドアミン粒子を再使用することができる。
【実施例】
【００４７】
本発明に係るハイパーブランチポリアミドアミンおよびハイパーブランチポリアミドアミン粒子を、下記参考例１、実施例２及び３によって製造した。
合成された高分子の分析は、核磁気共鳴分光器、赤外線分光器および熱重量分析器によって行った。具体的な分析装備の種類は次のとおりである。
核磁気共鳴分光分析器はＦｏｕｒｉｅｒ Ｔｒａｎｓｆｏｒｍ ＡＶＡＮＣＥ ４００ ｓｐｅｃｔｒｏｍｅｔｅｒを使用し、熱重量分析器はＴＡ２２００ ｔｈｅｒｍａｌ ａｎａｌｙｚｅｒ ｓｙｓｔｅｍを使用した。
赤外線分光器はＢｒｕｋｅｒ ＥＱＵＩＮＯＸ−５５ ｓｐｅｃｔｒｏｍｅｔｅｒを使用した。また、製造されたハイパーブランチポリアミドアミン粒子は偏光顕微鏡と走査電子顕微鏡で分析した。
【００４８】
参考例１は、本発明に係るハイパーブランチポリアミドアミンを製造する方法であって、逆相懸濁重合方法を使用せず、単にジアミンとＮ，Ｎ’−メチレンビスアクリルアミドとの反応によってハイパーブランチポリアミドアミンを製造する方法に関するものである。
図３は、参考例１における化学反応式を示すもので、エチレンジアミンとＮ，Ｎ’−メチレンビスアクリルアミドとのマイケル付加重合反応によるハイパーブランチポリアミドアミンの合成を示している。
図３より、アミン基が２つのアクリル基と反応したものと、アミン基が一つのアクリル基と反応したものが混在していることが分かる。
【００４９】
実施例２は、本発明に係るハイパーブランチポリアミドアミン粒子を製造する方法に関するもので、前記ポリアミドアミン前駆体混合物を製造する段階と、逆相懸濁重合方法を用いて、前記ポリアミドアミン前駆体混合物を、架橋されたハイパーブランチポリアミドアミン粒子に重合する段階とを含む、ハイパーブランチポリアミドアミン粒子を製造する方法に関するものである。
実施例３は、単量体の比率による様々なハイパーブランチポリアミドアミン粒子を製造する方法に関するもので、Ｎ，Ｎ’−メチレンビスアクリルアミド［ＭＢＡ］及びエチレンジアミン［ＥＤＡ］をそれぞれ１／１、１．５／１、および２／１のモル比で用いてハイパーブランチポリアミドアミン粒子を製造した。
実施例４は、単量体の比率を異ならせて得られる様々なハイパーブランチポリアミドアミン粒子の含水率を比較する実験に関するものである。
以下、各実施例に対する具体的な方法について詳細に説明する。
【００５０】
参考例１：ハイパーブランチポリアミドアミンの合成
５０ｍＬの一口丸底フラスコにエチレンジアミン０．４２０７ｇ（７ｍｍｏｌ）及び水１０ｍＬを入れ、常温で撹拌してよく混合した後、Ｎ，Ｎ’−メチレンビスアクリルアミド１．０７９３ｇ（７ｍｍｏｌ）を添加する。反応の進行に伴って、メチレンビスアクリルアミドは水にゆっくり溶解するが、反応物が均一な混合物となるまでよく撹拌してハイパーブランチポリアミドアミン前駆体混合物を製造する。反応フラスコを窒素で充填し、ゴム栓で封じた後、３０℃で６時間さらに反応させてハイパーブランチポリアミドアミン高分子を得る。常温に冷却した後、重合混合物を冷アセトンに沈殿させる。沈殿物を濾過して得た固体を真空乾燥させることにより、所望のハイパーブランチポリアミドアミン１．３３ｇを得る。
【００５１】
１Ｈ ＮＭＲ（４００ＭＨｚ、ＤＭＳＯ、ｐｐｍ）：８．５２、４．３５、２．８１〜２．４８、２．１９〜２．１７、２．１２、１．８７〜１．７６、０．９７〜０．８５
Ｔd5（℃）：２２９
【００５２】
図４は本発明の参考例１で得た高分子の核磁気共鳴分光分析結果としてＭＢＡ（ａ）、ハイパーブランチポリアミドアミン（ｂ）の陽子スペクトルを比較して示している。図４の（ｂ）より、マイケル付加反応によるメチレン基の水素ピークが重合反応によって生成されたことが分かる。
また、図５は参考例１で得た高分子の熱重量分析器の分析結果を示している。
一方、参考例１で得たハイパーブランチポリアミドアミン高分子は、適切な大きさに粒子化されず、微細粒子が生成されるので、重金属を除去するためには限外濾過を必要とする。
【００５３】
実施例２：架橋されたハイパーブランチポリアミドアミン粒子の製造
１０ｍＬの一口丸底フラスコにエチレンジアミン０．４２０７ｇ（７ｍｍｏｌ）及び水３ｍＬを入れ、常温で撹拌してよく混合した後、Ｎ，Ｎ’−メチレンビスアクリルアミド１．０７９３ｇ（７ｍｍｏｌ）を添加する。反応の進行に伴って、メチレンビスアクリルアミドは水にゆっくり溶解するが、反応物が均一な混合物となるまでよく撹拌し、ハイパーブランチポリアミドアミン前駆体混合物を製造する。このように製造された前駆体混合物水溶液を、逆相懸濁重合安定剤であるＳｐａｎ６０（モノステアリン酸ソルビタン、単量体の０．５重量％である０．００７５ｇ）およびトルエン２０ｍＬが入った５０ｍＬの三口丸底フラスコに投入し、撹拌して逆相懸濁重合反応を行う。反応混合物を５５℃で８時間反応させ、常温に冷却した後、濾過する。得られた生成物をメタノールとアセトンとで交互に洗浄した後、真空乾燥し、架橋されたハイパーブランチポリアミドアミン粒子１．４０ｇを得る。
【００５４】
図６は本発明の参考例１と実施例２によって製造したハイパーブランチポリアミドアミン（ａ）及びハイパーブランチポリアミドアミン粒子（ｂ）の赤外線分光器による分析結果である。図６を参照すると、ハイパーブランチポリアミドアミン粒子から２６００〜３２００ｃｍ-1でピークが見られるが、これはＮＨストレッチングに関するピークであり、１６５０ｃｍ-1近くのピークはＣＯストレッチングのピークである。また、１５４０ｃｍ-1近くのピークが見られるが、これはポリアミドアミンのアミドアミン（−ＣＯ−ＮＨ−）ストレッチングのピークであることを示す。
図７および図８は、それぞれ、本発明の実施例２によって製造したハイパーブランチポリアミドアミン粒子の偏光顕微鏡写真および走査電子顕微鏡写真である。
図７および図８に示すように、本発明のハイパーブランチポリアミドアミン粒子は、球状であり、５０μｍ〜５００μｍの直径を有し、表面が非常に平滑であることが分かる。
【００５５】
実施例３：単量体の比率による様々なハイパーブランチポリアミドアミン粒子の製造
Ｎ，Ｎ’−メチレンビスアクリルアミド［ＭＢＡ］及びエチレンジアミン［ＥＤＡ］の比率を異ならせて、実施例２と同様の方法で、架橋されたハイパーブランチポリアミドアミン粒子を製造した。ＭＢＡ及びＥＤＡのモル比はそれぞれ１／１、１．５／１および２／１［ＭＢＡ／ＥＤＡ］とした。
【００５６】
図９は本発明の実施例３によって製造した単量体の比率による様々なハイパーブランチポリアミドアミン粒子の偏光顕微鏡写真である。（ａ）１／１比率のハイパーブランチポリアミドアミン粒子、（ｂ）１．５／１比率のハイパーブランチポリアミドアミン粒子、（ｃ）２／１比率のハイパーブランチポリアミドアミン粒子を示す。
図９に示すように、単量体の比率が変わっても、得られるハイパーブランチポリアミドアミン粒子の大きさは前記比率と大きい関係がないことが分かる。
【００５７】
実施例４：単量体の比率による様々なハイパーブランチポリアミドアミン粒子の含水率の比較評価
実施例３で製造した３つのハイパーブランチポリアミドアミン粒子を用いてそれぞれの含水率を比較した。３つの架橋されたハイパーブランチポリアミドアミン粒子をそれぞれガラス瓶に入れ、蒸留水を添加する。７２時間が経過した後、水和された粒子をろ過して重量を測定する。さらに、水和した粒子を真空乾燥した後、その重量を測定して含水率を計算する。計算式は次のとおりである。
含水率（％）＝｛［湿式粒子（ｇ）−乾式粒子（ｇ）］／乾式粒子（ｇ）｝×１００（％）
【００５８】
計算式による１／１、１．５／１および２／１の単量体の比率の架橋ハイパーブランチポリアミドアミン粒子の含水率は、それぞれ９９３重量％、１７９重量％および９８重量％を示した。
図１０は本発明の実施例４によって製造した単量体の比率による様々なハイパーブランチポリアミドアミン粒子の含水率を比較した写真である。
左の写真は水を含む前のハイパーブランチポリアミドアミン粒子の写真であり、右の写真は水を含むハイパーブランチポリアミドアミン粒子の写真である。右の写真から分かるように、Ｎ，Ｎ’−メチレンビスアクリルアミド［ＭＢＡ］及びエチレンジアミン［ＥＤＡ］の比率が１：１である場合が最も高い含水率を示す。
【００５９】
以上、本発明の内容の特定例を詳細に記述したが、このような具体的記述は好適な実施様態に過ぎず、本発明の範囲はこれらに制限されないことは、当業界における通常の知識を有する者にとっては明白であろう。
【産業上の利用可能性】
【００６０】
本発明は、マイケル付加重合(Michael addition polymerization)が可能なＡ2及びＢ4などの多官能性単量体を用いて、別途の架橋剤を添加することなく適切に架橋が行われたハイパーブランチポリアミドアミンヒドロゲル粒子に関するものである。本発明によって製造された数十〜数百ミクロンサイズの架橋されたハイパーブランチポリアミドアミン粒子を使用すると、単純濾過工程のみでも水溶液中の重金属イオンを非常に効率よく除去することができるため、水質浄化用材料として応用可能である。
【図１】
0005938521.tif 000004
【図２】
0005938521.tif 000005
【図３】
0005938521.tif 000006
【図６】
0005938521.tif 000007
【図４】
0005938521.tif 000008
【図５】
0005938521.tif 000009
【図７】
0005938521.tif 000010
【図８】
0005938521.tif 000011
【図９】
0005938521.tif 000012
【図１０】
0005938521.tif 000013